(57)【要約】【課題】複数の色調を有し、さらに天然素材の風合いに近いすだれ用樹脂パイプ及びその製造方法を提供する。【解決手段】  本発明にかかるすだれ用樹脂パイプは、ポリプロピレン３０〜４５重量％、低密度ポリエチレン４５〜６０重量％、染料１〜８重量％の材料を混練又は半混練してなる内層樹脂部５１と、ポリプロピレン３０〜４５重量％、低密度ポリエチレン４５〜６０重量％、高密度ポリエチレン１〜２０重量％、染料１〜８重量％の材料を混練又は半混練してなる外層樹脂部５２と、を備え、前記内層樹脂部５１と、前記外層樹脂部との色調は異なる色調に形成されてなり、前記内層樹脂部は、前記外層樹脂部から露出して形成されている露出部及び前記外層樹脂部から透けて視認される透視視認部のいずれか又は両方を備えていることを特徴とする。【選択図】図３
2017202673.tif 000002
【特許請求の範囲】
【請求項１】
ポリプロピレン３０〜４５重量％、低密度ポリエチレン４５〜６０重量％、染料１〜８重量％の材料を混練又は半混練してなる内層樹脂部と、
ポリプロピレン３０〜４５重量％、低密度ポリエチレン４５〜６０重量％、高密度ポリエチレン１〜２０重量％、染料１〜８重量％の材料を混練又は半混練してなる外層樹脂部と、
を備え、
前記内層樹脂部と、前記外層樹脂部との色調は異なる色調に形成されてなり、
前記内層樹脂部は、前記外層樹脂部から露出して形成されている露出部及び前記外層樹脂部から透けて視認される透視視認部のいずれか又は両方を備えていることを特徴とするすだれ用樹脂パイプ。
【請求項２】
前記内層樹脂部と前記外層樹脂部とは、一部混練されていることを特徴とする請求項１に記載のすだれ用樹脂パイプ。
【請求項３】
前記内層樹脂部及び前記外層樹脂部のいずれか又は両方が、それぞれ染料と半混練されていることを特徴とする請求項１又は２に記載のすだれ用樹脂パイプ。
【請求項４】
前記すだれ用樹脂パイプの外周面は、長手方向に複数の溝が形成され、前記溝に前記外層樹脂部が形成されていることを特徴とする請求項１から３のいずれか１項に記載のすだれ用樹脂パイプ。
【請求項５】
前記外層樹脂部は、前記内層樹脂部に対して明度が低い色調に形成されていることを特徴とする請求項１から４のいずれか１項に記載のすだれ用樹脂パイプ。
【請求項６】
請求項１から５のいずれか１項に記載のすだれ用樹脂パイプの作製方法において、
すだれ用樹脂パイプの内側樹脂部の樹脂を導入する内側樹脂導入部と、外側樹脂部の樹脂を導入する外側樹脂導入部とを有し、前記外側樹脂導入部は途中で前記内側樹脂導入部の外周側から連結されている金型を使用し、
前記内側樹脂導入部に導入される内側樹脂の押し出しスピードに対し、前記外側樹脂導入部に導入される外側樹脂の押し出しスピードを遅く押し出すとともに、内側樹脂の押し出し温度に対して、外側樹脂の温度を低い温度で押し出すことを特徴とするすだれ用樹脂パイプの作製方法。
【発明の詳細な説明】
【技術分野】
【０００１】
本発明は、すだれ用樹脂パイプ及びすだれ用樹脂パイプの作製方法に関する。
【背景技術】
【０００２】
すだれ用樹脂パイプに関し、発泡ポリプロピレン樹脂からなり、パイプ表面の全体に細かいピッチで縦方向の筋模様を有し、かつ該筋模様より大きいピッチでランダムな凹凸模様が形成されてなるものが提案されている。この樹脂パイプはポリプロピレン樹脂及び発泡剤からなる原料を押出機に投入し、押出機中で溶融混練してから環状の開口部を有するダイスから押出し、冷却槽中に導いて固化させてから延伸することなく引取って切断して製造される（特許文献１）。
【０００３】
かかる発明は、生産性が良好で均一な製品を得やすい樹脂パイプでありながら、天然素材に近い自然な風合いを有するすだれ用樹脂パイプ及びその製造方法を提供するものである。
【先行技術文献】
【特許文献】
【０００４】
【特許文献１】特開２００３−２７５０９４号公報
【発明の概要】
【発明が解決しようとする課題】
【０００５】
本発明は、上記発明とは異なる手段を採用しつつ、複数の色調を有し、さらに天然素材の風合いに近いすだれ用樹脂パイプ及びその製造方法を提供するものである。
【課題を解決するための手段】
【０００６】
本発明は、上述の主目的を達成するために以下の手段を採った。
【０００７】
本発明にかかるすだれ用樹脂パイプは、
ポリプロピレン３０〜４５重量％、低密度ポリエチレン４５〜６０重量％、染料１〜８重量％の材料を混練してなる内層樹脂部と、
ポリプロピレン３０〜４５重量％、低密度ポリエチレン４５〜６０重量％、高密度ポリエチレン１〜２０重量％、染料１〜８重量％の材料を混練してなる外層樹脂部と、
を備え、
前記内層樹脂部と、前記外層樹脂部との色調は異なる色調に形成されてなり、
前記内層樹脂部は、外層から露出して形成されている露出部及び外層から透けて視認される透視視認部のいずれか又は両方を備えていることを特徴とする。
【０００８】
かかる構成を採用することによって、外層樹脂部がそのまま視認される部分と、内層樹脂が露出している露出部又は／及び外層から透けて視認される透視視認部とによって、異なる色調として表現できるので、すだれ用樹脂パイプの外周に様々な模様を演出することができる。特に透視視認部は透視の度合いに応じて様々な濃淡の色調を表現することができるので、より自然な素材のすだれ用樹脂パイプの模様を再現可能になる。
【０００９】
また、本発明にかかるすだれ用樹脂パイプにおいて、前記内層樹脂部と前記外層樹脂部とは、一部混練されていることを特徴とするものであってもよい。
【００１０】
かかる構成を採用することによって、内側樹脂部と外側樹脂部との混練によって、さらに別の色調又は濃淡の色を表現することができ、さらに複雑な模様のすだれ用樹脂パイプを作製することができる。
【００１１】
さらに、本発明にかかるすだれ用樹脂パイプにおいて、前記内層樹脂部及び外層樹脂部のいずれか又は両方が、それぞれ染料と半混練されていることを特徴とするものであってもよい。
【００１２】
内層樹脂部及び外層樹脂部のそれぞれの染料との混練状態を調整することによって、内層樹脂部自体又は外側樹脂部自体で異なる濃淡を表現することができるので、さらに複雑の模様をすだれ用樹脂パイプに表現することができる。
【００１３】
さらに、本発明にかかるすだれ用樹脂パイプにおいて、前記外層樹脂部は、前記内層樹脂部に対して明度が低いことを特徴とするものであってもよい。
【００１４】
外層樹脂部に明度の低い樹脂を使用することによって、外層樹脂部が内層樹脂部の表面に薄く設けられた場合であっても、外層樹脂部の色調を認識することができるので、外層樹脂部によって、すだれ用樹脂パイプの表面の模様を表現しやすくすることができる。
【００１５】
さらに、本発明にかかるすだれ用樹脂パイプにおいて、前記すだれ用樹脂パイプの外周面は、長手方向に複数の溝が形成され、前記溝に外層樹脂部が形成されていることを特徴とするものであってもよい。
【００１６】
かかる構成を採用することによって、より自然素材の風合いの表面を再現することができる。上述した色調による表現とあいまってより自然存在に近い風合い、質感を再現することができる。
【００１７】
また、本願にかかるすだれ用樹脂パイプの作製方法は、
すだれ用樹脂パイプの内側樹脂部の樹脂を導入する内側樹脂導入部と、外側樹脂部の樹脂を導入する外側樹脂部導入部とを有し、前記外側樹脂導入部は途中で前記内側樹脂導入部の外周側から連結されている金型を使用し、
前記内側樹脂導入部に導入される内側樹脂の押し出しスピードに対し、前記外側樹脂導入部に導入される外側樹脂の押し出しスピードを遅く押し出すとともに、内側樹脂の押し出し温度に対して、外側樹脂の温度を低い温度で押し出すことを特徴とする。
【００１８】
かかる作製方法を採用することによって、自然素材の外観を有するすだれ用樹脂パイプを作製することができる。
【図面の簡単な説明】
【００１９】
【図１】図１は、実施形態にかかるすだれ用樹脂パイプ５０を使用したすだれを示す写真である。
【図２】図２は、実施形態にかかるすだれ用樹脂パイプ５０を使用したすだれを示す斜視図である。
【図３】図３は、実施形態にかかるすだれ用樹脂パイプ５０の断面を示す断面図である。
【図４】図４は、実施形態にかかるすだれ用樹脂パイプ５０を作製するための金型１００の斜視図である。
【図５】図５は、実施形態にかかるすだれ用樹脂パイプ５００を作製するための金型１００の断面図である。
【発明を実施するための形態】
【００２０】
以下、本発明を実施するための形態を図面に沿って詳細に説明する。図１は、実施形態にかかるすだれ用樹脂パイプ５０を使用したすだれの写真正面である。図２は、実施形態にかかるすだれ用樹脂パイプ５０を使用したすだれの写真斜視図である。図３は、実施形態にかかるすだれ用樹脂パイプ５０の断面図である。
【００２１】
実施形態にかかるすだれ用樹脂パイプ５０は、中空の筒状体に形成されており、筒状体は、おおむね筒状体の内周側に配置されて内層を形成する内層樹脂部５１と、おおむね筒状体の外周側に配置されて外層を形成する外層樹脂部５２とを有する。
【００２２】
内層樹脂部５１は、ポリプロピレン３０〜４５重量％、低密度ポリエチレン４５〜６０重量％、染料１〜８重量％の材料を混練又は半混練してなる。ここで、混練とは、特に染料が完全に混練されてほぼすべてが完全に一色になった状態をいい、半混練とは、特に染料が完全に混練さて同一色となった状態になる前の状態であって、染料の濃い部分と薄い部分がある状態をいう。特に染料の添加量が多い場合には、ポリプロピレンの割合を高めに設定するとよい。
【００２３】
外層樹脂部５２は、ポリプロピレン３０〜４５重量％、低密度ポリエチレン４５〜６０重量％、高密度ポリエチレン１〜２０重量％、染料１〜８重量％の材料を混練又は半混練してなる。ここでの混練又は半混練の定義は、内層樹脂部５１と同様である。
【００２４】
以上のように、内層樹脂部５１及び外層樹脂部５２に、ポリプロピレンと低密度ポリエチレンを混練又は半混練して作製することで、すだれ用樹脂パイプ５０の強度を確保することができるとともに、低価格で製品を作製することができる。
【００２５】
内層樹脂部５１と外層樹脂部５２とは異なる色調に作製されている。そして、本実施形態にかかるすだれ用樹脂パイプ５０は、内層樹脂部５１及び外層樹脂部５２が均一の厚さで形成されているものではなく、内層樹脂部５１の一部が外周面に露出している露出部５３又は／及び外層樹脂部５２が薄く形成され内層樹脂部５１が外層樹脂部５２から透けて内層樹脂部５１の色が視認できたりする透視視認部５４等を有している。そのため、外層樹脂部５２がそのまま視認される露出部５５、内層樹脂部５１がそのまま視認される露出部５３及び内層樹脂部５１が外層樹脂部５２を介して透けて見える透視視認部５４とですべて異なる色を視認することができる。この視認される部分の割合を変更したり、又は外層樹脂部５２と内層樹脂部５１との色調を変更したりすることで、様々な風合いを有するすだれ用樹脂パイプ５０を作製することができる。特に内層樹脂部５１が外層樹脂部５２を介して透けて見える部分は、外層樹脂部５２の厚さに応じて色調、濃さが微妙に変化するので多数の色を表現することができ、また徐々に外層樹脂部５２の厚さを変化することにより徐々に色が濃くなるように表現することもできる。そのため、内層樹脂部５１が露出する部分の周囲に形成することにより、徐々に色が変化するので外層樹脂部５２に異なる内層樹脂部５１の色が突然露出されて極端に色が変化することを低減でき、より自然な風合いを演出することができる。さらに、外層樹脂部５２又は内層樹脂部５１の染料を半混練の状態にしておくことで、外層樹脂部５２自体又は内層樹脂部５１自体で色が変化するので、複雑な変化を有する色調を表現することができる。かかる構成を採用することによって、さらに自然な風合いを有するすだれ用樹脂パイプ５０を提供することができ、例えば、天然木柄、天然竹柄、天然ラタン柄又は天然草柄等の自然素材で作製されたすだれ用樹脂パイプ５０と同様の風合いを有するすだれ用樹脂パイプ５０を作製することができる。なお、図３における外層樹脂部５２の厚さは、模式的に表したものであり、実際の外層樹脂部５２の厚さの変化を表したものではない。実際にはもっと複雑に厚さが変化している。なお、内層樹脂部５１と外層樹脂部５２の色調は、好ましくは、外層樹脂部５２は、内層樹脂部５１に対して明度が低い色調に形成されているとよい。外層樹脂部５２の色調を認識することができるので、外層樹脂部５２によって、すだれ用樹脂パイプ５０の表面の模様を表現しやすくすることができる。
【００２６】
さらに、図３に示すように、任意にすだれ用樹脂パイプ５０には外周に長手方向に複数の細かい溝を形成してもよい。かかる溝を形成することによって、表面の風合いを自然のすだれに似せて作製することができ、かつ溝内には外層樹脂部５２が配置されやすいため、濃い色の外層樹脂部５２を使用することによって、溝を暗い色調に形成することができ、自然の素材と同様に溝状の部分が影で暗くなっている状態を再現することができ、より自然な風合いを作製することができる。
【００２７】
次に、かかるすだれ用樹脂パイプ５０を作製するための金型１００及び作製方法について説明する。図４に本実施形態にかかるすだれ用樹脂パイプ５０を作製するための金型１００の斜視図、図５に本実施形態にかかるすだれ用樹脂パイプ５０を作製するための金型１００の断面図が示されている。
【００２８】
本発明にかかる金型１００は、図５に示すように、主として、すだれ用樹脂パイプ５０の樹脂の押出時に外周部分の形態を作製する外型１０と、内周部分の形態を作製するとともに、外層樹脂部５２を形成する外層樹脂と内層樹脂部５１の形成する内層樹脂とを一体化させる内型２０と、を備えている。
【００２９】
外型１０は、略中央にすだれ用樹脂パイプ５０の樹脂を流すための貫通孔１１が形成されている。貫通孔１１の内周面には、前述したすだれ用樹脂パイプ５０の外周に溝を形成する場合には、樹脂の流れ方向に沿って凹凸の溝を形成してもよい（図示しない）。
【００３０】
内型２０は、前述した外型１０の貫通孔１１に挿入可能な棒状部２１と、この棒状部２１が取り付けられている樹脂導入部２２を有している。棒状部２１は、貫通孔１１よりも若干細く形成されており、外型１０と内型２０を組み合わせた際に、外型１０と内型２０との間に隙間が形成されるように形成されており、この隙間に樹脂が流れることによって筒状のすだれ用樹脂パイプ５０が形成される。
【００３１】
樹脂導入部２２は、内側樹脂を導入する内側樹脂導入部２２ａと、外側樹脂を導入する外側樹脂導入部２２ｂとを有している。内側樹脂導入部２２ａは、内型２０の棒状部２１の反対側に内側樹脂導入口２２ｃが設けられ、棒状部２１の周囲に樹脂排出口２２ｄが設けられる。したがって、内側樹脂導入口２２ｃから挿入された内側樹脂は、樹脂排出口２２ｄから外型１０と内型２０との間の隙間に導入される。一方、外側樹脂導入部２２ｂは、内側樹脂導入部２２ａの外周側に設けられており、途中から内側樹脂導入部２２ａに外周側から連結しており、途中で外側樹脂が内側樹脂の外周側から一体となるように導入される。
【００３２】
こうして形成された金型１００によって、以下のようにしてすだれ用樹脂パイプ５０は作製される。まず、内側樹脂及び外側樹脂をそれぞれ混合する。例えば、内側樹脂は、ＰＰ４５重量％＋ＬＤＰＥ５０重量％＋染料４．８重量％＋耐候剤０．２重量％の材料を混合して内側樹脂原料を用意し、外側樹脂は、ＰＰ２５重量％＋ＬＤＰＥ５０重量％＋ＨＤＰＥ２０重量％＋染料４．８重量％＋耐候剤０．２重量％を混合して外側樹脂原料を用意する。ここで使用される染料は、想定する自然素材に応じて種々適宜選択される。好ましくは、内側樹脂を薄い色で、外側樹脂を濃い色となるように調整するとよい。
【００３３】
それぞれ混合された内側樹脂原料及び外側樹脂原料をそれぞれのホッパーに挿入し、スクリューで一定程度混合しつつ金型１００に導入する。この際に、それぞれ内側樹脂原料及び外側樹脂原料は完全に混合した状態で金型１００に導入してもよいし、完全に混練されない状態で金型１００に導入してもよい。内側樹脂原料は、内側樹脂導入口から１９０℃〜２１０℃の温度で押し出し、外側樹脂原料は、内側樹脂原料より低い温度、例えば１６０℃〜１８０℃で押し出すとよい。勿論この温度に限定するものではない。また、押し出しスピードは、外側樹脂原料が内側樹脂原料より遅い速度となるように調整される。例えば、外側樹脂の流れるスピードは、内側樹脂の流れるスピードに対して５０％〜９０％程度のスピードとなるようなスピードで押し出される。かかる成形条件とすることによって、内側樹脂が外周面に露出している部分又は／及び外層樹脂部５２が薄く形成され内層樹脂部５１が外層樹脂部５２を通して内層樹脂部５１の色が視認できたりする部分等を作製することができる。外側樹脂のスピード及び温度を調整することによって、すだれ用樹脂パイプ５０の外周の模様を調整することができる。例えば、外周樹脂の押し出しスピードを早くすることによって、外側樹脂が厚くなり、模様が目立ちやすくなり、色調の濃淡もだんだん濃くなっていく。また、温度を高くすると色が濃くなる。内側樹脂のスピードを早くすると模様が弱くなりながら、色柄も少し浅くなっていく。逆にスピードを上げると色柄は濃くなる。このように、内側樹脂原料と、外側樹脂原料の押し出しスピード及び温度を調整することによって、様々な模様を作製することができる。
【００３４】
なお、本発明は上述した各実施形態に何ら限定されることはなく、本発明の技術的範囲に属する限り種々の態様で実施し得ることはいうまでもない。
【産業上の利用可能性】
【００３５】
上述した実施の形態で示すように、すだれ用の樹脂パイプとして利用することができる。
【符号の説明】
【００３６】
１０…外型、１１…貫通孔、２０…内型、２１…棒状部、２２…樹脂導入部、２２ａ…内側樹脂導入部、２２ｂ…外側樹脂導入部、２２ｃ…内側樹脂導入口、２２ｄ…樹脂排出口、５０…すだれ用樹脂パイプ、５１…内層樹脂部、５２…外層樹脂部、１００…金型、
【図１】
2017202673.tif 000003
【図２】
2017202673.tif 000004
【図３】
2017202673.tif 000005
【図４】
2017202673.tif 000006
【図５】
2017202673.tif 000007